Procédé de traitement d’une première surface d’un matériau amorphe ionique (MA) comprenant : Agencement (AGE 1 ) de ladite première surface du matériau amorphe ionique (MA) au contact ou à proximité d’au moins une première électrode (A 1 , C 1 ) structurée géométriquement ; Application (APP 1 ) d’une température audit matériau amorphe ionique (MA) à partir d’une source de chaleur (HT 1 ) sur une première zone (Z 1 ) dudit matériau amorphe ionique (MA) ; Application (APP 2 ) d’une tension aux bornes de la première électrode (A 1 , C 1 ) d’une valeur prédéfinie pendant une période donnée (Td) ; Génération (GEN 1 ) d’un plasma (PL 1 ) à la surface du matériau amorphe ionique (MA) à partir de l’ionisation d’un gaz situé entre ladite première surface de matériau amorphe ionique et différentes portions de la première électrode (A 1 , C 1 ) et de l’application d’une tension donnée aux bornes de la première électrode (A 1 , C 1 ), ladite application (APP 1 ) de la tension aux bornes de la première électrode (A 1 , C 1 ) et ladite génération (GEN 1 ) de plasma (PL 1 ) étant configurées de sorte à modifier les propriétés électriques de surface dudit matériau amorphe ionique (MA) pour définir au moins une zone de la surface (Zp 1 ) polarisée localement entre les différentes portions de la première électrode (A 1 , C 1 ); Extraction (EXT 1 ) du matériau amorphe ionique (MA’) traitée. Procédé de traitement d’une surface d’un matériau amorphe ionique (MA) selon la revendication 1 caractérisé en ce que lesdites portions de la première électrode (A 1 , C 1 ) étant séparées d’une distance inférieure à 500 micromètres. Procédé de traitement d’une surface d’un matériau amorphe ionique (MA) selon l’une quelconque des revendications 1 à 2 caractérisé en ce que le plasma est un plasma froid ou un plasma de type décharge à barrière diélectrique. Procédé de traitement d’une surface d’un matériau amorphe ionique (MA) selon l’une quelconque des revendications 1 à 3 caractérisé en ce que la première électrode (A 1 , C 1 ) comporte une anode (A 1 ) agencée au contact ou à proximité d’une première surface du matériau amorphe ionique (MA) à traiter et une cathode (C 1 ) agencée sur ou à proximité de la seconde surface du matériau amorphe ionique (MA), ledit gaz confiné entre la première surface du matériau amorphe ionique (MA) et les différentes portions d’électrodes (A 1 , C 1 ) subissant une ionisation formant des décharges de plasma. Procédé de traitement d’une surface d’un matériau amorphe ionique (MA) selon l’une quelconque des revendications 1 à 4 caractérisé en ce que l’application d’une tension à la première électrode (A 1 , C 1 ) induit un déplacement des cations mobiles sous la surface du matériau amorphe ionique (MA) vers la cathode et un déplacement des porteurs de charges négatives comportant des électrons et/ou des anions vers la première surface dudit matériau amorphe ionique (MA), ledit déplacement des charges négatives à la surface du matériau amorphe ionique (MA) générant le plasma (PL1) à la surface du matériau amorphe ionique (MA) et formant un courant de surface (S(Ch-)) dont l’orientation de propagation est contrôlée dans le plan dudit matériau amorphe ionique (MA) par la géométrie de l’anode (A 1 ). Procédé de traitement d’une surface d’un matériau amorphe ionique (MA) selon l’une quelconque des revendications 1 à 5 caractérisé en ce que la densité de charge au sein du matériau amorphe ionique (MA) et la tension appliquée aux bornes de la première électrode (A 1 , C 1 ) sont configurées pour générer pendant une durée prédéfinie des déplacements des charges négatives (S(Ch-)) selon des directions parallèles au plan de la surface du matériau amorphe, lesdits déplacements se produisant dans une épaisseur de la surface inférieure à 3 micromètres. Procédé de traitement d’une surface d’un matériau amorphe ionique (MA) selon l’une quelconque des revendications 5 à 6 caractérisé en ce que l’anode (A 1 ) comporte une géométrie configurée pour définir des régions au sein desquelles les courants de surfaces générés à la surface du matériau amorphe ionique (MA) induisent la création d’une pluralité de zones polarisées délimitées au moins en partie par les limites de chaque région définie par la géométrie de l’anode (A 1 ), lesdites zones polarisées étant créées à la surface du matériau amorphe (MA). Procédé de traitement d’une surface d’un matériau amorphe ionique (MA) selon l’une quelconque des revendications 5 à 7 caractérisé en ce que l’anode (A 1 ) comporte une géométrie formant des cellules fermées par des portions linéaires de ladite anode (A 1 ) dans lesquelles des courants de surface (S(Ch-)) sont générés pour induire des zones polarisées circonscrites (Zp i ) à la surface du matériau amorphe ionique (MA), lesdites zones polarisées circonscrites (Zp i ) comportant des dimensions selon chacun des deux axes dans le plan de la surface du matériau amorphe ionique (MA) supérieure à 2 micromètres et étant définies par une direction de polarisation induite par la direction des courants de surface (S(Ch-)). Matériau amorphe ionique traité (MA’) caractérisé en ce qu’il comporte au moins une zone polarisée (Z 1 ) électriquement, ladite zone polarisée (Z 1 ) électriquement étant destinée à recevoir des cristaux liquides (CL 1 ). Matériau amorphe ionique traité (MA’) caractérisé en ce que ledit matériau est réalisé au moyen d’un procédé de l’une quelconque des revendications 1 à 8. Cellule à cristaux liquides (S CL ) caractérisée en ce qu’elle comporte : une première surface d’un matériau amorphe ionique traité (MA’) selon l’une quelconque des revendications 9 à 10 ; une seconde surface d’un matériau agencée de sorte à maintenir des cristaux liquides dans une structure sandwich, des cristaux liquides orientés suivant la ou les direction(s) de polarisation de chaque zone polarisée (Zi) de ladite première surface. Cellule à cristaux liquides (S CL ) selon la revendication 11 caractérisée en ce que le matériau ayant la seconde surface en contact avec les cristaux liquides comprend une structure multicouche ayant une première couche en matériau polyimide et une seconde couche d’un matériau amorphe maintenant la première couche. Cellule à cristaux liquides (S CL ) selon la revendication 12 caractérisée en ce que la seconde surface est une surface d’un matériau amorphe (MA 2 ) selon l’une quelconque des revendications 9 à 10, ladite seconde surface étant solidarisée à la première surface traitée (MA’) au moyen d’éléments de fixation, les deux surfaces étant maintenues entre elles avec une épaisseur inter-surface constante et adaptée aux dimensions des cristaux liquides. Cellule à cristaux liquides (S CL ) selon l’une quelconque des revendications 11 à 13 caractérisée en ce que le matériau amorphe ionique (Ma) est un verre ionique, tel qu’un verre ionique silicate sodo calcique, ou un verre comportant des éléments alcalins ou alcalino terreux.